СПОСОБ ПОЛУЧЕНИЯ ШИХТЫ ДЛЯ РУДНОТЕРМИЧЕСКОЙ ПЛАВКИ КРЕМНИЯ

1. Способ получения шихты для руднотермической плавки кремния, включающий дозированное смешивание мелкодисперсных кремнезем и углеродсодержащих компонентов со связующим с образованием агломератов, термическую обработку агломератов и охлаждение, отличающийся тем, что в качестве связующего используют натрийсодержащий раствор с pH>7 и металлический кремний крупностью не более 50 мкм, взаимодействующий с раствором при нагреве суспензии до температуры 35-65°C, при этом поддерживают соотношение Na/Si равным 1,5-1,7.
2. Способ по п.1, отличающийся тем, что в качестве раствора используют водный раствор гидрооксида натрия.
3. Способ по п.1, отличающийся тем, что в качестве раствора используют раствор алюмината натрия.